Шихта для получения цветного стекла
CHARGE FOR PRODUCING OF COLORED GLASS

Изобретение относится к области технологии силикатов и касается производства стекла, которое может быть использовано для изготовления изделий хозяйственно-бытового и декоративно-художественного назначения.
Известна шихта для получения цветного стекла, включающая, мас.% сода 5,0-20,0; кварцевый песок 30,0-80,0; окрашивающая добавка 0,01-8,0 [1].
Задачей изобретения является повышение термостойкости цветного стекла.
Технический результат достигается тем, что шихта для получения цветного стекла, содержащая соду, кварцевый песок, окрашивающую добавку, дополнительно содержит белый портландцемент, а в качестве окрашивающей добавки - оксид меди при следующем соотношении компонентов, мас.%: сода 15,0-20,0; кварцевый песок 63,0-64,5; белый портландцемент 15,0-20,0; оксид меди 0,5-2,0. В таблице приведены составы шихты.
Стекло может быть получено в электропечах любой конструкции (атмосфера - окислительная или восстановительная). Цвет стекла - от сине-зеленого до красновато-коричневого.
Источник информации
1. CN №1131644 А, 1996.